СИЛИКОНОВЫЕ ГИДРОГЕЛЕВЫЕ ЛИНЗЫ СО СШИТЫМ ГИДРОФОБНЫМ ПОКРЫТИЕМ

1. Способ изготовления силиконовых гидрогелевых контактных линз, на которых находятся сшитые гидрофильные покрытия, включающий стадии:
(a) изготовление силиконовой гидрогелевой контактной линзы, содержащей аминогруппы и/или карбоксигруппы на своей поверхности или вблизи от нее и растворимый в воде и термически сшивающийся гидрофильный полимерный материал, где силиконовая гидрогелевая контактная линза содержит аминогруппы или карбоксигруппы или их обе на поверхности контактной линзы и/или вблизи от нее, где гидрофильный полимерный материал содержит (i) от 20% до 95 мас.% первых полимерных цепей, образованных из функционализированного эпихлоргидрином полиамина или полиамидоамина, (ii) от 5% до 80 мас.% гидрофильных фрагментов или вторых полимерных цепей, образованных по меньшей мере из одного увеличивающего гидрофильность агента, содержащего по меньшей мере одну реакционноспособную функциональную группу, выбранную из группы, включающей аминогруппу, карбоксигруппу, тиогруппу и их комбинацию, и (iii) положительно заряженные азетидиниевые группы, которые являются частями первых полимерных цепей или боковых или концевых групп, ковалентно связанных с первыми полимерными цепями, где гидрофильные фрагменты или вторые полимерные цепи ковалентно связаны с первыми полимерными цепями с помощью одной или большего количества ковалентных связей, каждая из которых образована между одной азетидиниевой группой функционализированного эпихлоргидрином полиамина или полиамидоамина и одной аминогруппой, карбоксигруппой или тиогруппой увеличивающего гидрофильность агента; и (b) нагревание силиконовой гидрогелевой контактной линзы в водном растворе в присутствии гидрофильного полимерного материала и при температуре от 40°С до 140°С в течение периода времени, достаточного для ковалентного связывания гидрофильного полимерного материала на поверхности силиконовой гидрогелевой контактной линзы с помощью вторых ковалентных связей, каждая из которых образована между одной азетидиниевой группой гидрофильного полимерного материала и одной из реакционноспособных функциональных групп на поверхности контактной линзы и/или вблизи от нее, и таким образом образование сшитого гидрофильного покрытия на силиконовой гидрогелевой контактной линзе, где силиконовая гидрогелевая контактная линза, на которой находится сшитое гидрофильное покрытие, обладает смачиваемостью поверхности, характеризующейся средним краевым углом смачивания водой, равным 90° или менее.
2. Способ по п.1, в котором увеличивающим гидрофильность агентом являются гидрофильные полимеры, содержащие одну или большее количество аминогрупп, карбоксигрупп и/или тиогрупп, где содержание мономерных звеньев, содержащих аминогруппу, карбоксигруппу или тиогруппу, в гидрофильном полимере в качестве увеличивающего гидрофильность агента составляет менее 40 мас.% в пересчете на полную массу гидрофильного полимера.
3. Способ по п.2, в котором гидрофильным полимером в качестве увеличивающего гидрофильность агента является: полиэтиленгликоль, содержащий одну единственную аминогруппу, карбоксигруппу или тиогруппу;
полиэтиленгликоль, содержащий две концевые аминогруппы, карбоксигруппы и/или тиогруппы; многолучевой полиэтиленгликоль, содержащий одну или большее количество аминогрупп, карбоксигрупп и/или тиогрупп; дендримеры полиэтиленгликоля, содержащие одну или большее количество аминогрупп, карбоксигрупп и/или тиогрупп.
4. Способ по п.2, в котором гидрофильным полимером в качестве увеличивающего гидрофильность агента является сополимер, который является продуктом полимеризации композиции, содержащей (1) 60 мас.% или менее по меньшей мере одного реакционноспособного винилового мономера и (2) по меньшей мере один нереакционноспособный гидрофильный виниловый мономер и/или по меньшей мере один содержащий фосфорилхолин виниловый мономер; или их комбинации;
1
6
1
6
1
6
1
6
1
6
1
6
1
12
где реакционноспособный виниловый мономер выбран из группы, включающей амино-C-C-алкил(мет)акрилат, C-С-алкиламино-С-С-алкил(мет)акрилат, аллиламин, виниламин, амино-С-С-алкил(мет)акриламид, C-C-алкиламино-C-C-алкил(мет)акриламид, акриловую кислоту, CC-алкилакриловую кислоту, N,N-2-акриламидогликолевую кислоту, бета-метилакриловую кислоту, альфа-фенилакриловую кислоту, бета-акрилоксипропионовую кислоту, сорбиновую кислоту, ангеликовую кислоту, коричную кислоту, 1-карбокси-4-фенилбутадиен-1,3, итаконовую кислоту, цитраконовую кислоту, мезаконовую кислоту, глутаконовую кислоту, аконитовую кислоту, малеиновую кислоту, фумаровую кислоту, трикарбоксиэтилен и их комбинации;
1
4
где нереакционноспособный гидрофильный виниловый мономер выбран из группы, включающей акриламид, метакриламид, N,N-диметилакриламид, N,N-диметилметакриламид, N-винилпирролидон, N,N,-диметиламиноэтилметакрилат, N,N-диметиламиноэтилакрилат, N,N-диметиламинопропилметакриламид, N,N-диметиламинопропилакриламид, глицеринметакрилат, 3-акрилоиламино-1-пропанол, N-гидроксиэтилакриламид, N-[трис(гидроксиметил)метил]-акриламид, N-метил-3-метилен-2-пирролидон, 1-этил-3-метилен-2-пирролидон, 1-метил-5-метилен-2-пирролидон, 1-этил-5-метилен-2-пирролидон, 5-метил-3-метилен-2-пирролидон, 5-этил-3-метилен-2-пирролидон, 2-гидроксиэтил(мет)акрилат, гидроксипропил(мет)акрилат, С-С-алкоксиполиэтиленгликоль(мет)акрилат, обладающий среднемассовой молекулярной массой, равной до 1500 Да, N-винилформамид, N-винилацетамид, N-винилизопропиламид, N-винил-N-метилацетамид, аллиловый спирт, виниловый спирт (гидролизованная форма винилацетата в сополимере) и их комбинации.
1
4
5. Способ по п.2, в котором гидрофильным полимером в качестве увеличивающего гидрофильность агента является моноамино-, монокарбокси-, диамино- или дикарбоксизамещенный на концах гомо- или сополимер нереакционноспособного гидрофильного винилового мономера, выбранного из группы, включающей акриламид, N,N-диметилакриламид, N-винилпирролидон, N,N-винил-N-метилацетамид, глицерин(мет)акрилат, гидроксиэтил(мет)акрилат, N-гидроксиэтил(мет)акриламид, (мет)акрилоилоксиэтилфосфорилхолин, CC-алкоксиполиэтиленгликоль(мет)акрилат, обладающий среднемассовой молекулярной массой, равной до 400 Да, виниловый спирт, N-метил-3-метилен-2-пирролидон, 1-метил-5-метилен-2-пирролидон, 5-метил-3-метилен-2-пирролидон, N,N-диметиламиноэтил(мет)акрилат, N,N-диметиламинопропил(мет)акриламид и их комбинацию.
6. Способ по п.2, в котором гидрофильным полимером в качестве увеличивающего гидрофильность агента является содержащий амино- или карбоксигруппы полисахарид, гиалуроновая кислота, хондроитинсульфат и их комбинации.
w
7. Способ по любому из пп.2-6, в котором среднемассовая молекулярная масса M гидрофильного полимера в качестве увеличивающего гидрофильность агента равна от 500 до 1000000.
8. Способ по п.2, в котором увеличивающим гидрофильность агентом являются: содержащие амино-, карбокси- или тиогруппы моносахариды; содержащие амино-, карбокси- или тиогруппы дисахариды; и содержащие амино-, карбокси- или тиогруппы олигосахариды.
9. Способ по любому из пп.1-6 и 8, в котором стадию нагревания проводят в упаковке для линзы, содержащей силиконовую гидрогелевую контактную линзу, погруженную в упаковочный раствор, более предпочтительно путем обработки в автоклаве силиконовой гидрогелевой контактной линзы, погруженной в упаковочный раствор в герметичной упаковке для линзы, при температуре, равной от 118°С до 125°С, в течение примерно 20-90 мин с образованием сшитого гидрофильного покрытия на силиконовой гидрогелевой контактной линзе, где упаковочный раствор содержит по меньшей мере один буферный агент в количестве, достаточном для поддержания значения pH, равного от 6,0 до 8,5, и обладает тоничностью, составляющей от 200 до 450 миллиосмол (мОсм), при 25°С.
10. Способ по п.9, в котором упаковочный раствор содержит от 0,01% до 2 мас.% термически сшивающегося гидрофильного полимерного материала.
11. Способ по п.9, способ дополнительно включает: до проведения стадии нагревания взаимодействие при комнатной температуре силиконовой гидрогелевой контактной линзы с водным раствором термически сшивающегося гидрофильного полимерного материала с образованием верхнего слоя термически сшивающегося гидрофильного полимерного материала на поверхности силиконовой гидрогелевой контактной линзы, погружение силиконовой гидрогелевой контактной линзы, содержащей верхний слой термически сшивающегося гидрофильного полимерного материала, в упаковочный раствор в упаковке для линзы; и герметизацию упаковки для линзы.
2
6
1
6
2
6
2
6
1
6
2
6
1
12
2
6
1
6
2
6
2
6
1
6
2
6
1
12
12. Способ по п.9, в котором силиконовую гидрогелевую контактную линзу изготавливают путем полимеризации композиции силиконовой гидрогелевой линзы, содержащей от 0,1% до 10 мас.% реакционноспособного винилового мономера, выбранного из группы, включающей амино-C-C-алкил(мет)акрилат, СС-алкиламино-C-C-алкил(мет)акрилат, аллиламин, виниламин, амино-С-С-алкил(мет)акриламид, СС-алкиламино-С-С-алкил(мет)акриламид, акриловую кислоту, СС-алкилакриловую кислоту, N,N-2-акриламидогликолевую кислоту, бета-метилакриловую кислоту, альфа-фенилакриловую кислоту, бета-акрилоксипропионовую кислоту, сорбиновую кислоту, ангеликовую кислоту, коричную кислоту, 1-карбокси-4-фенилбутадиен-1,3, итаконовую кислоту, цитраконовую кислоту, мезаконовую кислоту, глутаконовую кислоту, аконитовую кислоту, малеиновую кислоту, фумаровую кислоту, трикарбоксиэтилен и их комбинации, предпочтительно, указанный реакционноспособный виниловый мономер выбран из группы, включающей: амино-С-С-алкил(мет)акрилат, С-С-алкиламино-С-С-алкил(мет)акрилат, виниламин, аллиламин, амино-С-С-алкил(мет)акриламид, СС-алкиламино-С-С-алкил(мет)акриламид, акриловую кислоту, СС-алкилакриловую кислоту и их комбинации.
13. Способ по п.9, в котором силиконовая гидрогелевая контактная линза содержит реакционноспособное базовое покрытие, включающее аминогруппы и/или карбоксигруппы.
1
4
1
4
1
4
1
4
1
4
1
4
1
12
2
4
2
4
1
4
2
4
1
4
2
4
1
12
1
4
14. Способ по п.13, в котором реакционноспособное базовое покрытие включает по меньшей мере один слой реакционноспособного полимера, содержащего боковые аминогруппы и/или карбоксигруппы, и его получают путем взаимодействия силиконовой гидрогелевой контактной линзы с раствором реакционноспособного полимера, где реакционноспособным полимером является: гомополимер амино-С-С-алкил(мет)акриламида, амино-СС-алкил(мет)акрилата, С-С-алкиламино-С-С-алкил(мет)акриламида, C-C-алкиламино-С-С-алкил(мет)акрилата, аллиламина или виниламина; полиэтиленимин; поливиниловый спирт, содержащий боковые аминогруппы; линейная или разветвленная полиакриловая кислота; гомополимер C-C-алкилакриловой кислоты; сополимер амино-С-С-алкил(мет)акриламида, амино-С-С-алкил(мет)акрилата, С-С-алкиламино-С-С-алкил(мет)акриламида, С-С-алкиламино-С-С-алкил(мет)акрилата, акриловой кислоты, СС-алкилакриловой кислоты, малеиновой кислоты и/или фумаровой кислоты по меньшей мере с одним нереакционноспособным гидрофильным виниловым мономером (предпочтительно выбран из группы, включающей акриламид, N,N-диметил(мет)акриламид, N-винилпирролидон, глицеринметакрилат, N,N-2-акриламидогликолевую кислоту, 3-акрилоиламино-1-пропанол, N-гидроксиэтилакриламид, N-[трис(гидроксиметил)метил]-акриламид, N-метил-3-метилен-2-пирролидон, 1-этил-3-метилен-2-пирролидон, 1-метил-5-метилен-2-пирролидон, 1-этил-5-метилен-2-пирролидон, 5-метил-3-метилен-2-пирролидон, 5-этил-3-метилен-2-пирролидон, 1-н-пропил-3-метилен-2-пирролидон, 1-н-пропил-5-метилен-2-пирролидон, 1 -изопропил-3-метилен-2-пирролидон, 1-изопропил-5-метилен-2-пирролидон, 1-н-бутил-3-метилен-2-пирролидон, 1-трет-бутил-3-метилен-2-пирролидон, 2-гидроксиэтил(мет)акрилат, гидроксипропил(мет)акрилат, (мет)акрилоилоксиэтилфосфорилхолин, C-C-алкоксиполиэтиленгликоль(мет)акрилат, обладающий среднемассовой молекулярной массой, равной до 1500 Да, N-винилформамид, N-винилацетамид, N-винилизопропиламид, N-винил-N-метилацетамид, аллиловый спирт, виниловый спирт (гидролизованная форма винилацетата в сополимере) и их комбинацию); содержащая карбоксигруппы целлюлоза; гиалуронат; хондроитинсульфат; поли(глутаминовая кислота); поли(аспарагиновая кислота); или их комбинации.
2
12
2
12
2
12
2
12
2
12
15. Способ по п.13, в котором реакционноспособным полимером для образования базового покрытия является полиакриловая кислота, полиметакриловая кислота, поли(С-С-алкилакриловая кислота), сополимер акриловой кислоты с метакриловой кислотой, сополимер (C-C-алкилакриловой кислоты) с (мет)акриловой кислотой, поли(N,N-2-акриламидогликолевая кислота), сополимер (мет)акриловой кислоты с акриламидом, сополимер (мет)акриловой кислоты с винилпирролидоном, сополимер С-С-алкилакриловой кислоты с акриламидом, сополимер С-С-алкилакриловой кислоты с винилпирролидоном, гидролизованный сополимер (мет)акриловой кислоты с винилацетатом, гидролизованный сополимер C-C-алкилакриловой кислоты с винилацетатом, полиэтиленимин (ПЭИ), гомо- или сополимер полиаллиламингидрохлорида (ПАГ), гомо- или сополимер поливиниламина или их комбинации.
16. Способ по п.14, в котором реакционноспособный полимер растворяют в смеси воды и одного или большего количества органических растворителей, в органическом растворителе или в смеси одного или большего количества органических растворителей.
17. Способ по п.13, в котором реакционноспособное базовое покрытие на контактной линзе получают полимеризацией по меньшей мере одного содержащего аминогруппы или содержащего карбоксигруппы винилового мономера при воздействии плазмы.
18. Силиконовая гидрогелевая контактная линза-продукт, полученная способом по любому из пп.1-17, где силиконовая гидрогелевая контактная линза обладает по меньшей мере одной характеристикой, выбранной из группы, включающей: проницаемость для кислорода, равная не менее 40 барреров; модулем упругости, равным 1,5 МПа или менее; содержанием воды, составляющим от 18% до 70%, когда она полностью гидратирована; и их комбинации.
19. Офтальмологическая линза-продукт, который включает стерилизованную и герметизированную упаковку для линзы, где упаковка для линзы включает:
обработанный в автоклаве упаковочный раствор для линзы и погруженную в него легко использующуюся силиконовую гидрогелевую контактную линзу, где легко использующаяся силиконовая гидрогелевая контактная линза содержит сшитое гидрофильное покрытие, полученное обработкой в автоклаве исходной силиконовой гидрогелевой контактной линзы, содержащей аминогруппы и/или карбоксигруппы на и/или вблизи от поверхности исходной силиконовой гидрогелевой контактной линзы, в предварительно обработанном в автоклаве упаковочном растворе, содержащем растворимый в воде и термически сшивающийся гидрофильный полимерный материал, где термически сшивающийся гидрофильный полимерный материал содержит (i) от 20% до 95 мас.% первых полимерных цепей, образованных из функционализированного эпихлоргидрином полиамина или полиамидоамина, (и) от 5% до 80% мас.% гидрофильных фрагментов или вторых полимерных цепей, образованных по меньшей мере из одного увеличивающего гидрофильность агента, содержащего по меньшей мере одну реакционноспособную функциональную группу, выбранную из группы, включающей аминогруппу, карбоксигруппу, тиогруппу и их комбинацию, и (iii) азетидиниевые группы, которые являются частями первых полимерных цепей или боковых или концевых групп, ковалентно связанных с первыми полимерными цепями, где термически сшивающийся гидрофильный полимерный материал ковалентно связан с исходной силиконовой гидрогелевой контактной линзой с помощью первых ковалентных связей, каждая из которых образована между одной аминогруппой или карбоксигруппой на поверхности исходной силиконовой гидрогелевой контактной линзы и/или вблизи от нее, и одной азетидиниевой группой термически сшивающегося гидрофильного полимерного материала, где обработанный в автоклаве упаковочный раствор содержит по меньшей мере один буферный агент в количестве, достаточном для поддержания значения pH, равного от 6,0 до 8,5 и обладает тоничностью, составляющей от 200 до 450 миллиосмол (мОсм), при 25°С,
где обработанный в автоклаве упаковочный раствор содержит полимерный смачивающийся материал, который является продуктом гидролиза термически сшивающегося гидрофильного полимерного материала после обработки в автоклаве,
где легко использующаяся силиконовая гидрогелевая контактная линза обладает гидрофильностью поверхности/смачиваемостью, характеризующейся средним краевым углом смачивания водой, равным 90° или менее.
20. Офтальмологическая линза-продукт по п.19, в которой увеличивающим гидрофильность агентом является гидрофильный полимер, содержащий одну или большее количество аминогрупп, карбоксигрупп и/или тиогрупп, где содержание мономерных звеньев, содержащих аминогруппу, карбоксигруппу или тиогруппу в гидрофильном полимере в качестве увеличивающего гидрофильность агента составляет менее 40% мас.% в пересчете на полную массу гидрофильного полимера.
21. Офтальмологическая линза-продукт по п.20, в которой гидрофильным полимером в качестве увеличивающего гидрофильность агента является:
полиэтиленгликоль, содержащий одну единственную аминогруппу, карбоксигруппу или тиогруппу; полиэтиленгликоль, содержащий две концевые аминогруппы, карбоксигруппы и/или тиогруппы; многолучевой полиэтиленгликоль, содержащий одну или большее количество аминогрупп, карбоксигрупп и/или тиогрупп; дендримеры полиэтиленгликоля, содержащие одну или большее количество аминогрупп, карбоксигрупп и/или тиогрупп.
1
6
1
6
1
6
1
6
1
6
1
6
1
12
1
4
22. Офтальмологическая линза-продукт по п.20, в которой гидрофильным полимером в качестве увеличивающего гидрофильность агента является сополимер, который является продуктом полимеризации композиции, содержащей (1) 60 мас.% или менее по меньшей мере одного реакционноспособного винилового мономера и (2) по меньшей мере один нереакционноспособный гидрофильный виниловый мономер и/или по меньшей мере один содержащий фосфорилхолин виниловый мономер; или их комбинации; где реакционноспособный виниловый мономер выбран из группы, включающей амино-С-С-алкил(мет)акрилат, СС-алкиламино-СС-алкил(мет)акрилат, аллиламин, виниламин, амино-С-С-алкил(мет)акриламид, С-С-алкиламино-СС-алкил(мет)акриламид, акриловую кислоту, C-C-алкилакриловую кислоту, N,N-2-акриламидогликолевую кислоту, бета-метилакриловую кислоту, альфа-фенилакриловую кислоту, бета-акрилоксипропионовую кислоту, сорбиновую кислоту, ангеликовую кислоту, коричную кислоту, 1-карбокси-4-фенилбутадиен-1,3, итаконовую кислоту, цитраконовую кислоту, мезаконовую кислоту, глутаконовую кислоту, аконитовую кислоту, малеиновую кислоту, фумаровую кислоту, трикарбоксиэтилен и их комбинации; где нереакционноспособный гидрофильный виниловый мономер выбран из группы, включающей акриламид, метакриламид, N,N-диметилакриламид, N,N-диметилметакриламид, N-винилпирролидон, N,N,-диметиламиноэтилметакрилат, N,N-диметиламиноэтилакрилат, N,N-диметиламинопропилметакриламид, N,N-диметиламинопропилакриламид, глицеринметакрилат, 3-акрилоиламино-1-пропанол, N-гидроксиэтилакриламид, N-[трис(гидроксиметил)метил]-акриламид, N-метил-3-метилен-2-пирролидон, 1-этил-3-метилен-2-пирролидон, 1-метил-5-метилен-2-пирролидон, 1-этил-5-метилен-2-пирролидон, 5-метил-3-метилен-2-пирролидон, 5-этил-3-метилен-2-пирролидон, 2-гидроксиэтил(мет)акрилат, гидроксипропил(мет)акрилат, С-С-алкоксиполиэтиленгликоль(мет)акрилат, обладающий среднемассовой молекулярной массой, равной до 1500 Да, N-винилформамид, N-винилацетамид, N-винилизопропиламид, N-винил-N-метилацетамид, аллиловый спирт, виниловый спирт (гидролизованная форма винилацетата в сополимере) и их комбинации.
1
4
23. Офтальмологическая линза-продукт по п.20, в которой гидрофильным полимером в качестве увеличивающего гидрофильность агента является моноамино-, монокарбокси-, диамино- или дикарбоксизамещенный на концах гомо- или сополимер нереакционноспособного гидрофильного винилового мономера, выбранного из группы, включающей акриламид, N,N-диметилакриламид, N-винилпирролидон, N-винил-N-метилацетамид, глицерин(мет)акрилат, гидроксиэтил(мет)акрилат, N-гидроксиэтил(мет)акриламид, (мет)акрилоилоксиэтилфосфорилхолин, С-C-алкоксиполиэтиленгликоль(мет)акрилат, обладающий среднемассовой молекулярной массой, равной до 400 Да, виниловый спирт, N-метил-3-метилен-2-пирролидон, 1-метил-5-метилен-2-пирролидон, 5-метил-3-метилен-2-пирролидон, N,N-диметиламиноэтил(мет)акрилат, N,N-диметиламинопропил(мет)акриламид и их комбинацию.
24. Офтальмологическая линза-продукт по п.20, в которой гидрофильным полимером в качестве увеличивающего гидрофильность агента является содержащий амино- или карбоксигруппы полисахарид, гиалуроновая кислота, хондроитинсульфат и их комбинации.
25. Офтальмологическая линза-продукт по п.19, в которой увеличивающим гидрофильность агентом являются: содержащие амино-, карбокси- или тиогруппы моносахариды; содержащие амино-, карбокси- или тиогруппы дисахариды; содержащие амино-, карбокси- или тиогруппы олигосахариды; и их комбинации.
W
26. Офтальмологическая линза-продукт по любому из пп.20-24, в которой среднемассовая молекулярная масса M гидрофильного полимера в качестве увеличивающего гидрофильность агента равна от 500 до 1000000.
27. Офтальмологическая линза-продукт по п.26, в которой предварительно обработанный в автоклаве упаковочный раствор содержит от 0,01% до 2 мас.% термически сшивающегося гидрофильного полимерного материала.
1
6
1
6
1
6
1
6
1
6
1
6
1
12
28. Офтальмологическая линза-продукт по п.27, где исходную силиконовую гидрогелевую контактную линзу изготавливают путем полимеризации композиции силиконовой гидрогелевой линзы, содержащей от 0,1% до 10 мас.% реакционноспособного винилового мономера, выбранного из группы, включающей: амино-С-С-алкил(мет)акрилат, СС-алкиламино-СС-алкил(мет)акрилат, аллиламин, виниламин, амино-СС-алкил(мет)акриламид, С-С-алкиламино-С-С-алкил(мет)акриламид, акриловую кислоту, СС-алкилакриловую кислоту, N,N-2-акриламидогликолевую кислоту, бета-метилакриловую кислоту, альфа-фенилакриловую кислоту, бета-акрилоксипропионовую кислоту, сорбиновую кислоту, ангеликовую кислоту, коричную кислоту, 1-карбокси-4-фенилбутадиен-1,3, итаконовую кислоту, цитраконовую кислоту, мезаконовую кислоту, глутаконовую кислоту, аконитовую кислоту, малеиновую кислоту, фумаровую кислоту, трикарбоксиэтилен и их комбинации.
29. Офтальмологическая линза-продукт по п.27, где исходная силиконовая гидрогелевая контактная линза содержит реакционноспособное базовое покрытие, включающее аминогруппы или карбоксигруппы.
1
4
1
4
1
4
1
4
1
4
1
4
1
12
1
4
1
4
1
4
1
4
1
4
1
4
1
12
1
4
30. Офтальмологическая линза-продукт по п.29, в которой реакционноспособное базовое покрытие включает по меньшей мере один слой реакционноспособного полимера, содержащего боковые аминогруппы и/или карбоксигруппы, где реакционноспособное базовое покрытие получают путем взаимодействия силиконовой гидрогелевой контактной линзы с раствором реакционноспособного полимера, где реакционноспособным полимером является: гомополимер амино-СС-алкил(мет)акриламида, амино-СС-алкил(мет)акрилата, С-С-алкиламино-С-С-алкил(мет)акриламида, С-С-алкиламино-С-С-алкил(мет)акрилата, аллиламина или виниламина; полиэтиленимин; поливиниловый спирт, содержащий боковые аминогруппы; линейная или разветвленная полиакриловая кислота; гомополимер C-C-алкилакриловой кислоты; сополимер амино-С-С-алкил(мет)акриламида, амино-С-С-алкил(мет)акрилата, С-С-алкиламино-С-C-алкил(мет)акриламида, С-С-алкиламино-С-С-алкил(мет)акрилата, акриловой кислоты, СС-алкилакриловой кислоты, малеиновой кислоты и/или фумаровой кислоты по меньшей мере с одним гидрофильным виниловым мономером (предпочтительно выбран из группы, включающей акриламид, N,N-диметил(мет)акриламид, N-винилпирролидон, глицеринметакрилат, N,N-2-акриламидогликолевую кислоту, 3-акрилоиламино-1-пропанол, N-гидроксиэтилакриламид, N-[трис(гидроксиметил)метил]-акриламид, N-метил-3-метилен-2-пирролидон, 1-этил-3-метилен-2-пирролидон, 1-метил-5-метилен-2-пирролидон, 1-этил-5-метилен-2-пирролидон, 5-метил-3-метилен-2-пирролидон, 5-этил-3-метилен-2-пирролидон, 1-н-пропил-3-метилен-2-пирролидон, 1-н-пропил-5-метилен-2-пирролидон, 1-изопропил-3-метилен-2-пирролидон, 1-изопропил-5-метилен-2-пирролидон, 1-н-бутил-3-метилен-2-пирролидон, 1-трет-бутил-3-метилен-2-пирролидон, 2-гидроксиэтил(мет)акрилат, гидроксипропил(мет)акрилат, фосфорилхолинсодержащий виниловый мономер, С-С-алкоксиполиэтиленгликоль(мет)акрилат, обладающий среднемассовой молекулярной массой, равной до 1500 Да, N-винилформамид, N-винилацетамид, N-винилизопропиламид, N-винил-N-метилацетамид, аллиловый спирт, виниловый спирт (гидролизованная форма винилацетата в сополимере) и их комбинацию); содержащая карбоксигруппы целлюлоза; гиалуронат; хондроитинсульфат; поли(глутаминовая кислота); поли(аспарагиновая кислота); или их комбинации.
31. Офтальмологическая линза-продукт по п.30, где реакционноспособный полимер растворяют в смеси воды и одного или большего количества органических растворителей, в органическом растворителе или в смеси одного или большего количества органических растворителей.
32. Офтальмологическая линза-продукт по п.29, где реакционноспособное базовое покрытие на контактной линзе получают полимеризацией по меньшей мере одного содержащего аминогруппы или содержащего карбоксигруппы винилового мономера при воздействии плазмы.
33. Офтальмологическая линза-продукт по п.26, где легко использующаяся силиконовая гидрогелевая контактная линза обладает по меньшей мере одной характеристикой, выбранной из группы, включающей: проницаемость для кислорода, равная не менее 40 барреров; модулем упругости, равным 1,5 МПа или менее; содержанием воды, составляющим от 18% до 70%; и их комбинации.
34. Растворимый в воде и термически сшивающийся гидрофильный полимерный материал, содержащий:
(a) от 20% до 95 мас.% первых полимерных цепей, образованных из функционализированного эпихлоргидрином полиамина или полиамидоамина;
(b) от 5% до 80 мас.% вторых полимерных цепей, образованных по меньшей мере из одного увеличивающего гидрофильность полимерного агента, содержащего по меньшей мере одну реакционноспособную функциональную группу, выбранную из группы, включающей аминогруппу, карбоксигруппу, тиогруппу и их комбинацию, где вторые полимерные цепи ковалентно связаны с первыми полимерными цепями с помощью одной или большего количества ковалентных связей, каждая из которых образована между одной азетидиниевой группой функционализированного эпихлоргидрином полиамина или полиамидоамина и одной аминогруппой, карбоксигруппой или тиогруппой увеличивающего гидрофильность полимерного агента; и
(c) азетидиниевые группы, которые являются частями первых полимерных цепей, или боковые группы, ковалентно связанные с первыми полимерными цепями.
35. Гидрофильный полимерный материал по п.34, в котором увеличивающим гидрофильность полимерным агентом являются гидрофильные полимеры, содержащие одну или большее количество аминогрупп, карбоксигрупп и/или тиогрупп, где содержание аминогрупп, карбоксигрупп и/или тиогрупп в гидрофильном полимере в качестве увеличивающего гидрофильность агента составляет менее 40%, предпочтительно менее 30%%, более предпочтительно менее 20%, еще более предпочтительно менее 10 мас.% в пересчете на полную массу гидрофильного полимера.
36. Гидрофильный полимерный материал по п.34 или 35, в котором гидрофильным полимером в качестве увеличивающего гидрофильность агента является: полиэтиленгликоль, содержащий одну единственную аминогруппу, карбоксигруппу или тиогруппу; полиэтиленгликоль, содержащий две концевые аминогруппы, карбоксигруппы и/или тиогруппы; многолучевой полиэтиленгликоль, содержащий одну или большее количество аминогрупп, карбоксигрупп и/или тиогрупп; дендримеры полиэтиленгликоля, содержащие одну или большее количество аминогрупп, карбоксигрупп и/или тиогрупп.
37. Гидрофильный полимерный материал по п.34 или 35, в котором гидрофильным полимером в качестве увеличивающего гидрофильность агента является сополимер, который является продуктом полимеризации композиции, содержащей (1) 60 мас.% или менее, предпочтительно от 0,1% до 30%, более предпочтительно от 0,5% до 20%, еще более предпочтительно от 1% до 15 мас.% по меньшей мере одного реакционноспособного винилового мономера и (2) по меньшей мере один нереакционноспособный гидрофильный виниловый мономер и/или по меньшей мере один содержащий фосфорилхолин виниловый мономер;
1
6
1
6
1
6
1
6
1
6
1
6
1
12
2
12
2
4
2
4
1
4
1
4
или их комбинации; где реакционноспособный виниловый мономер выбран из группы, включающей амино-С-С-алкил(мет)акрилат, СС-алкиламино-СС-алкил(мет)акрилат, аллиламин, виниламин, амино-С-С-алкил(мет)акриламид, СС-алкиламино-С-С-алкил(мет)акриламид, акриловую кислоту, C-C-алкилакриловую кислоту, N,N-2-акриламидогликолевую кислоту, бета-метилакриловую кислоту, альфа-фенилакриловую кислоту, бета-акрилоксипропионовую кислоту, сорбиновую кислоту, ангеликовую кислоту, коричную кислоту, 1-карбокси-4-фенилбутадиен-1,3, итаконовую кислоту, цитраконовую кислоту, мезаконовую кислоту, глутаконовую кислоту, аконитовую кислоту, малеиновую кислоту, фумаровую кислоту, трикарбоксиэтилен и их комбинации, предпочтительно выбран из группы, включающей (мет)акриловую кислоту, С-С-алкилакриловую кислоту, виниламин, аллиламин, амино-С-С-алкил(мет)акрилат, амино-С-С-алкил(мет)акриламид и их комбинацию; где нереакционноспособный гидрофильный виниловый мономер выбран из группы, включающей акриламид, метакриламид, N,N-диметилакриламид, N,N-диметилметакриламид, N-винилпирролидон, N,N,-диметиламиноэтилметакрилат, N,N-диметиламиноэтилакрилат, N,N-диметиламинопропилметакриламид,N,N-диметиламинопропилакриламид, глицеринметакрилат, 3-акрилоиламино-1-пропанол, N-гидроксиэтилакриламид, N-[трис(гидроксиметил)метил]-акриламид, N-метил-3-метилен-2-пирролидон, 1-этил-3-метилен-2-пирролидон, 1-метил-5-метилен-2-пирролидон, 1-этил-5-метилен-2-пирролидон, 5-метил-3-метилен-2-пирролидон, 5-этил-3-метилен-2-пирролидон, 2-гидроксиэтил(мет)акрилат, гидроксипропил(мет)акрилат, С-С-алкоксиполиэтиленгликоль(мет)акрилат, обладающий среднемассовой молекулярной массой, равной до 1500 Да, N-винилформамид, N-винилацетамид, N-винилизопропиламид, N-винил-N-метилацетамид, аллиловый спирт, виниловый спирт (гидролизованная форма винилацетата в сополимере) и их комбинации, предпочтительно выбран из группы, включающей акриламид, N,N-диметилакриламид, N-винилпирролидон, N-винил-N-метилацетамид, глицерин(мет)акрилат, гидроксиэтил(мет)акрилат, N-гидроксиэтил(мет)акриламид, С-С-алкоксиполиэтиленгликоль(мет)акрилат, обладающий среднемассовой молекулярной массой, равной до 400 Да, виниловый спирт и их комбинацию.
1
4
38. Гидрофильный полимерный материал по п.34 или 35, в котором гидрофильным полимером в качестве увеличивающего гидрофильность агента является моноамино-, монокарбокси-, диамино- или дикарбоксизамещенный на концах гомо- или сополимер нереакционноспособного гидрофильного винилового мономера, выбранного из группы, включающей акриламид, N,N-диметилакриламид, N-винилпирролидон, N-винил-N-метилацетамид, глицерин(мет)акрилат, гидроксиэтил(мет)акрилат, N-гидроксиэтил(мет)акриламид, (мет)акрилоилоксиэтилфосфорилхолин, С-C-алкоксиполиэтиленгликоль(мет)акрилат, обладающий среднемассовой молекулярной массой, равной до 400 Да, виниловый спирт, N-метил-3-метилен-2-пирролидон, 1-метил-5-метилен-2-пирролидон, 5-метил-3-метилен-2-пирролидон, N,N-диметиламиноэтил(мет)акрилат, N,N-диметиламинопропил(мет)акриламид и их комбинацию.